(57)【要約】【課題】  高画質を維持しながら、クリーニング性を十分に確保することができる電子写真用現像剤を提供することを目的とする。【解決手段】  重合法で製造した球形トナーと、重合法で製造し、かつ表面に凹凸を有する非球形トナーとからなる電子写真用現像剤。【選択図】  なし【特許請求の範囲】
【請求項１】
重合法で製造した球形トナーと、重合法で製造しかつ表面に凹凸を有する非球形トナーとからなることを特徴とする電子写真用現像剤。
【請求項２】
非球形トナーの体積中心粒径が、球形トナーの体積中心粒径よりも小さい請求項１に記載の電子写真用現像剤。
【請求項３】
非球形トナーの帯電量が、球形トナーの帯電量よりも小さい請求項１又は２に記載の電子写真用現像剤。
【請求項４】
球形トナー及び非球形トナーの表面に外添剤が固着されており、前記非球形トナーの外添剤量が前記球形トナーの外添剤量よりも多い請求項１〜３のいずれか１つに記載の電子写真用現像剤。
【発明の詳細な説明】
【技術分野】
【０００１】
本発明は、電子写真用現像剤に関し、より詳細には、クリーニング性を確保しつつ、より高画質の画像を得ることができる電子写真用現像剤に関する。
【背景技術】
【０００２】
近年、重合法により製造される球形度の高いトナーが用いられてきている。
【０００３】
このような球形度の高いトナーは、得られた画像を高画質にするなどのメリットがあるが、その一方、転写後の潜像担持体表面での転写残りトナーが、球形トナーであるがゆえに、クリーニング装置でクリーニングされにくいというデメリットがある。
【０００４】
これに対して、重合トナーを異形化してクリーニング性を高める方法が提案されている（例えば、特許文献１）。また、球形トナーに一定の割合で非球形トナーを混合してクリーニング性を高める方法が提案されている（例えば、特許文献２）。
【０００５】
しかし、上記特許文献１の方法では、重合トナーを異形化したトナーを１００％使用したり、粉砕法で作製した非球形トナー混合しているので、画質の劣化は免れない。
【０００６】
また、本発明者らの検討において、非球形トナーは、球形トナーに比較して、例えば、二成分系の現像剤においてはキャリアと、一成分系の現像剤においては現像スリーブ等と、付着力が強く、球形トナーが選択的に現像され、非球形トナーが現像器内に残りやすくなり、現像器内の非球形トナーの割合が増加することに起因する現像剤の帯電低下、画質劣化を引き起こすという問題が発生することが判明した。
【０００７】
更には、前述の特許文献２記載のように非球形トナーを球形トナーに混合する場合には、トナーを補給しながら印刷枚数を増やしていくと、クリーニング性が低下するという問題が発生することも判明した。
【特許文献１】特開平７−１１４２１２号公報
【特許文献２】特開平７−４９５８４号公報
【発明の開示】
【発明が解決しようとする課題】
【０００８】
本発明は、上記問題に鑑みてなされたものであり、高画質を維持しながら、クリーニング性を十分に確保することができる電子写真用現像剤を提供することを目的とする。
【課題を解決するための手段】
【０００９】
本発明の電子写真用現像剤は、重合法で製造した球形トナーと、重合法で製造し、かつ表面に凹凸を有する非球形トナーとからなることを特徴とする。
【００１０】
また、上記電子写真用現像剤において、非球形トナーの体積中心粒径が、球形トナーの体積中心粒径よりも小さいことが好ましい。
【００１１】
さらに、非球形トナーの帯電量が、球形トナーの帯電量よりも小さいことが好ましい。
【００１２】
また、球形トナー及び非球形トナーの表面に外添剤が固着されており、前記非球形トナーの外添剤量が前記球形トナーの外添剤量よりも多いことが好ましい。
【発明の効果】
【００１３】
本発明の電子写真用現像剤によれば、非球形トナー、つまり表面に凹凸を有する異形トナーを球形トナーと組み合わせて用いることにより、非球形トナー表面の凹凸によってクリーニング性を十分に確保しながら、球形トナーによる高画質を維持することができる。しかも、非球形トナーは、重合法で製造されているために、表面が粉砕法によるトナーより滑らかであり、球形トナーに近い高品質の画像を得ることができる。
【００１４】
また、非球形トナーの体積中心粒径が、球形トナーの体積中心粒径よりも小さい場合には、球形トナーに比較して、被転写材との接触面積を小さくすることができるため被転写材へ転写しにくくなる。よって、転写後の感光体層上に非球形トナーを多く残存させることができ、非球形トナーに起因するクリーニング性を向上させることができる。
【００１５】
さらに、非球形トナーの帯電量が球形トナーの帯電量よりも小さい場合には、現像剤中にキャリアが含まれている場合においても、キャリアとの付着力を球形トナーと同等にすることができる。あるいは、現像剤中にキャリアが含まれていない場合でも、現像スリーブとの付着力を、球形トナーと同等にすることができる。一般に、現像されやすいトナーと現像されにくいトナーとが生じることにより、現像器内に現像されにくいトナーがたまり続ける選択現像という現象が見られることがあるが、このように、帯電量を制御することにより、帯電性に起因するキャリア等との付着力を制御することができ、球形トナーの選択現像を防止することができる。
【００１６】
また、球形トナー及び非球形トナーの表面に外添剤が固着されており、前記非球形トナーの外添剤量が前記球形トナーの外添剤量よりも多い場合には、キャリアや現像スリーブへの付着力を球形トナーと同等にすることができるため、非球形トナーの選択現像を抑制することができる。
【発明を実施するための最良の形態】
【００１７】
本発明の電子写真用現像剤は、重合法で製造した球形トナーと重合法で製造し表面に凸凹を有する非球形トナーとからなる。
【００１８】
本発明における球形トナーは、重合法で製造したトナーであり、言い換えると、円形度が高いトナーである。重合法とは、いわゆる湿式造粒法を意味し、代表的には、懸濁重合法、乳化重合法、分散重合法、界面重合法、シード重合法等が挙げられるが、広義には、懸濁法、溶解懸濁法（例えば、特開平１１−５２６１９号公報参照）、転相乳化法（例えば、特開平４−３０３８４９号公報及び特開平５−６６６００号公報参照）等であってもよい。なかでも、製造設備、生産性、上述した円形度を容易に実現できることなどを考慮すると、懸濁重合法及び乳化重合法が好ましい。これらの方法は、当該分野においてそれ自体公知の方法の全てを利用することができる。
【００１９】
例えば、懸濁重合法としては、着色剤、任意に添加剤を分散したモノマー溶液を、この溶液が相溶しない溶媒に分散粒径化して懸濁させ、懸濁状態でモノマーを重合することにより球形トナーを得る方法、乳化重合法としては、ミセル内でモノマーを重合させる方法等が挙げられる。なお、トナーの体積平均粒子径及び円形度等は、製造工程における熱負荷、加える力（攪拌の回転数、回転速度等）の大きさ、原料の種類等、種々の製造条件を適宜選択、組み合わせることにより調整することができる。
【００２０】
重合法で製造した球形トナーは、例えば、形状係数ＳＦ−２が１３０以下、好ましくはより好ましくは１２０以下、さらに好ましくは１１５以下のトナーである。
【００２１】
ここで、形状係数ＳＦ−２とは、式
形状係数ＳＦ−２＝  （トナー粒子の周長）2／（トナー粒子の投影面積）×（１／４π）×１００により現すことができる。なお、粒子投影像は、電子顕微鏡を用いて倍率１０００倍〜１００００倍に拡大した写真を撮影し、トナー像を無作為にサンプリングする。その画像情報を画像解析装置に導入して解析をことで得ることができる。
【００２２】
本発明における非球形トナーは、重合法で製造し、かつ表面に凹凸を有するトナーである。その形状係数ＳＦ−２は１３０以下が好ましく、後述の選択現像性の観点から球形トナーの形状係数ＳＦ−２より若干大きいことが好ましい。ここで、重合法とは、上述したものと同様のものが挙げられる。表面に凹凸を形成する方法としては、例えば、無機微粒子が添加されたモノマー相により重合して球形トナーを形成した後、無機微粒子を化学的に除去することによりこの無機微粒子の粒径に相当する凹部を表面に形成する方法（特開平７−１１４２１２号公報参照）等が挙げられる。本発明では、このような重合法で作製した表面に凹凸を有する異形トナーを、重合法で作製した球形トナーに混合することでこれにより、クリーニング性を維持したままで、画質の向上を図ることができる。
【００２３】
なお、この方法においては、無機微粒子の大きさは、トナー自体の大きさ、トナーに表面を処理する外添剤等の粒径等を考慮して適宜調整することができる。例えば、得ようとするトナー粒径の１〜３５％程度の粒径、あるいは後述する外添剤の粒径程度が挙げられる。また、モノマー相への無機微粒子の添加量は、モノマー１００重量部に対して１〜１００重量部であることが好ましい。これらの方法においては、上述したように、製造工程における熱、力、原料等、特に重合法においては、無機微粒子の粒径、添加量等を適宜調整、組み合わせることにより、非球形トナーの凹凸の大小及び密度等を調整することができる。
【００２４】
なお、球形トナー及び非球形トナーは、通常、その形状が異なるのみであり、両者とも、電子写真用現像剤として通常用いられるような材料によって構成されているもののいずれであってもよい。また、現像剤を構成するいかなるタイプのトナーにも適用することが可能である。例えば、一成分系現像剤としてもよいし、キャリアと混合して二成分系現像剤としてもよい。一成分系現像剤は、結着樹脂と着色剤とを少なくとも有するものであればよく、例えば、結着樹脂に着色剤を分散混合し、必要により帯電制御剤や表面処理剤等の添加剤を外添又は内添したものが挙げられる。また、二成分系現像剤として、これをキャリアと混合してもよい。なお、球形トナーと非球形トナーとは、その組成、つまりトナーを構成する結着樹脂や着色剤等の種類や量等が異なるものであってもよいが、同一であることが好ましい。
【００２５】
本発明のトナーに用いられる結着樹脂としては、例えば、ポリスチレン、クロロポリスチレン、ポリ−α−メチルスチレン、スチレン−クロロスチレン共重合体、スチレン−プロピレン共重合体、スチレン−ブタジエン共重合体、スチレン−塩化ビニル共重合体、スチレン−酢酸ビニル共重合体、スチレン−マレイン酸共重合体、スチレン−アクリル酸系共重合体（スチレン−アクリル酸共重合体、スチレン−アクリル酸メチル共重合体、スチレン−アクリル酸エチル共重合体、スチレン−アクリル酸ブチル共重合体、スチレン−アクリル酸オクチル共重合体、スチレン−アクリル酸フェニル共重合体）、スチレン−メタクリル酸系共重合体（スチレン−メタクリル酸共重合体、スチレン−メタクリル酸メチル共重合体、スチレン−メタクリル酸エチル共重合体、スチレン−メタクリル酸ブチル共重合体、スチレン−メタクリル酸オクチル共重合体、スチレン−メタクリル酸フェニル共重合体）、スチレン−α−クロロアクリル酸メチル共重合体、スチレン−アクリロニトリル−アクリル酸エステル共重合体等のスチレン系樹脂（スチレンまたはスチレン置換体を含む単独重合体または共重合体）、ポリ塩化ビニル、低分子量ポリエチレン、低分子量ポリプロピレン、エチレン−アクリル酸エチル共重合体、ポリビニルブチレール、エチレン−酢酸ビニル共重合体、ロジン変性マレイン酸樹脂、フェノール樹脂、エポキシ樹脂、ポリエステル樹脂、アイオノマー樹脂、ポリウレタン樹脂、シリコーン樹脂、ケトン樹脂、キシレン樹脂、ポリアミド樹脂等があげられ、これらが単独でまたは２種以上を混合して用いられる。
【００２６】
スチレン−アクリル系重合体は、スチレン系単量体とアクリル系単量体との共重合体であり、必要により、その他の単量体が共重合されていてもよい。スチレン系単量体としては、下記式（１）：
ＣＨ２＝Ｃ（Ｒ１）−Φ……（１）
式中、Ｒ１は、水素原子、炭素数４以下の低級アルキル基又はハロゲン原子であり、Φは、ベンゼン環であり、このベンゼン環は、炭素数４以下の低級アルキル基やハロゲン原子等の置換基を有していてよい、で表される単量体、例えば、スチレン、ビニルトルエン、α−メチルスチレン、α−クロルスチレン、ｏ−，ｍ−，ｐ−クロロスチレン、ビニルキシレン等を挙げることができ、これらのスチレン系単量体は、単独又は２種以上使用されていてもよい。
【００２７】
一方、アクリル系単量体としては、下記式（２）：
ＣＨ２＝Ｃ（Ｒ２）−ＣＯＯ−Ｒ３……（２）
式中、Ｒ２は、水素原子又は炭素数４以下の低級アルキル基であり、Ｒ３は、水素原子、又は、置換乃至未置換の炭素数１８以下の炭化水素基である、で表される単量体、例えばアクリル酸、アクリル酸メチル、アクリル酸エチル、アクリル酸ブチル、アクリル酸−２−エチルヘキシル、アクリル酸シクロヘキシル、アクリル酸フェニル、メタクリル酸、メタクリル酸メチル、メタクリル酸ヘキシル、メタクリル酸−２−エチルヘキシル、β−ヒドロキシアクリル酸エチル、γ−ヒドロキシアクリル酸プロピル、δ−ヒドロキシアクリル酸ブチル、β−ヒドロキシメタクリル酸エチル等を挙げることができる。また、上記で例示したもの以外にも、他のエチレン系不飽和カルボン酸乃至その無水物、例えばマレイン酸、フマル酸、クロトン酸、イタコン酸及びそれらの酸無水物を挙げることができる。これらのアクリル系単量体は、単独又は２種以上使用されていてもよい。
【００２８】
また、上記スチレン系単量体及びアクリル系単量体以外の単量体としては、以下のものを例示することができる。
下記式（３）：
ＣＨ２＝ＣＨ−Ｏ−Ｒ４……（３）
式中、Ｒ４は、炭素数１２以下の一価炭化水素基である、で表されるビニルエーテル、例えばビニルメチルエーテル、ビニルエチルエーテル、ビニル−ｎ−ブチルエーテル、ビニルフェニルエーテル、ビニルシクロヘキシルエーテル等。
下記式（４）：
ＣＨ２＝Ｃ（Ｒ５）−Ｃ（Ｒ６）＝Ｃ−Ｒ７……（４）
式中、Ｒ５〜Ｒ７の各々は、水素原子、炭素数４以下の低級アルキル基又はハロゲン原子である、で表されるジオレフィン、例えばブタジエン、イソプレン、クロロプレン等。
下記式（５）：
ＣＨ２＝Ｃ（Ｒ８）（Ｒ９）……（５）
式中、Ｒ８及びＲ９は、水素原子又は炭素数８以下のアルキル基である、で表されるモノオレフィン、例えばエチレン、プロピレン、イソブチレン、ブテン−１、ペンテン−１、４−メチル−ペンテン−１等。
下記式（６）：
ＣＨ２＝ＣＨ−ＯＯＣＲ１０……（６）
式中、Ｒ１０は、水素原子又は炭素数４以下の低級アルキル基である、で表されるビニルエステル、例えばギ酸ビニル、酢酸ビニル、プロピオン酸ビニル等。また、上記以外にも、定着樹脂自体が有する電荷制御作用を補強するために、カルボキシル基、スルホン基、ホスホン基等のアニオン性基や、第１級、第２級或いは第３級アミノ基、第４級アンモニウム基、アミド基、イミノ基、イミド基、ヒドラジノ基、グアニジノ基、アミジノ基等の塩基性窒素含有基などのカチオン性基を含有する単量体を、ランダム共重合、ブロック共重合、グラフト共重合などにより、定着樹脂中に組み込むこともできる。
【００２９】
上述したスチレン−アクリル系重合体は、トナーに要求される定着性と検電性とを備えており、一般に、スチレン系単量体（Ａ）とアクリル系単量体（Ｂ）とを、Ａ：Ｂ＝５０：５０乃至９０：１０の重量比で含有していることが好ましく、スチレン系単量体及びアクリル系単量体以外の他の単量体の含有量は、２０．０重量％以下であるのがよく、更に、該重合体の酸価は２５以下であり、ガラス転移温度（Ｔg）は５０乃至７５℃の範囲に
あることが望ましい。
【００３０】
ポリエステル樹脂は、それ自体公知の多価アルコールと多価カルボン酸との重縮合によって得られるものを使用することができる。
【００３１】
多価アルコールとしては、例えば、エチレングリコール、ジエチレングリコール、トリエチレングリコール、１，２−プロピレングリコール、１，３−プロピレングリコール、１，４−ブタンジオール、ネオペンチルグリコール、１，４−ブテンジオール、１，５−ペンタンジオール、１，６−ヘキサンジオール、１，４−シクロヘキサンジオール、ジプロピレングリコール、ポリエチレングリコール、ポリプロピレングリコール、ポリテトラメチレングリコールなどのジオール類；ビスフェノールＡ、水素添加ビスフェノールＡ、ポリオキシエチレン化ビスフェノールＡ、ポリオキシプロピレン化ビスフェノールＡなどのビスフェノール類；ソルビトール、１，２，３，６−ヘキサンテトロール、１，４−ソルビタン、ペンタエリスリトール、ジペンタエリスリトール、トリペンタエリスリトール、１，２，４−ブタントリオール、１，２，５−ペンタントリオール、グリセロール、ジグリセロール、２−メチルプロパントリオール、２−メチルプロパントリオール、２−メチル−１，２，４−ブタントリオール、トリメチロールエタン、トリメチロールプロパン、１，３，５−トリヒドロキシメチルベンゼン等の三価以上のアルコール類を例示することができ、これらの多価アルコールは、１種単独でも２種以上の組合せでも使用することができる。
【００３２】
多価カルボン酸としては、マレイン酸、フマール酸、シトラコン酸、イタコン酸、グルタコン酸、フタル酸、イソフタル酸、シクロヘキサンジカルボン酸、コハク酸、アジピン酸、セバチン酸、アゼライン酸、マロン酸、ｎ−ブチルコハク酸、ｎ−ブテニルコハク酸、イソブチルコハク酸、イソブテニルコハク酸、ｎ−オクチルコハク酸、ｎ−オクテニルコハク酸、ｎ−ドデシルコハク酸、ｎ−ドデセニルコハク酸、イソドデシルコハク酸、イソドデセニルコハク酸等の二価カルボン酸；１，２，４−ベンゼントリカルボン酸（トリメリット酸）、１，２，５−ベンゼントリカルボン酸、２，５，７−ナフタレントリカルボン酸、１，２，４−ナフタレントリカルボン酸、１，２，４−ブタントリカルボン酸、１，２，５−ヘキサントリカルボン酸、１，３−ジカルボキシル−２−メチル−２−メチレンカルボキシプロパン、１，２，４−シクロヘキサントリカルボン酸、テトラ（メチレンカルボキシル）メタン、１，２，７，８−オクタンテトラカルボン酸、ピロメリット酸、エンポール三量体などの三価以上のカルボン酸を上げることができる。これらの多価カルボン酸は、１種単独でも２種以上を組み合わせても使用することができるし、また酸無水物或いは部分エステル化物の形でも使用することができる。
【００３３】
また、上述したポリエステル樹脂から成る定着樹脂の酸価は１０以下であることが好ましく、更に、ガラス転移温度（Ｔg）は５０乃至７５℃の範囲にあることが望ましい。即
ち、酸価が上記範囲よりも高いと、本発明のトナーの正帯電特性が損なわれるおそれがあり、またＴｇが５０℃未満のときは、トナー同士の融着を生じ易くなり、トナーの保存安定性が損なわれる傾向にあり、Ｔｇが７５℃よりも高い場合には、トナーの定着性が乏しくなる傾向がある。
【００３４】
結着樹脂は、上述したポリエステル樹脂のみから成っていることが望ましいが、トナー
の正帯電特性（特に帯電安定性）や定着性、耐オフセット性などの諸特性が損なわれない限り、他の熱可塑性樹脂（例えばスチレン樹脂、スチレン−アクリル系樹脂など）やエポキシ樹脂などの熱硬化性樹脂などを１０重量％以下の少量で含有していてもよい。
【００３５】
本発明のトナーに内添使用される添加剤としては、ワックス等の離型剤、着色剤、電荷制御剤等が挙げられる。
【００３６】
本発明のトナーに用いられるワックス等の離型剤としては、パラフィンワックス、石油系ワックス、ポリエチレンワックス、ポリプロピレンワックス、酸化ポリエチレンワックスなどの脂肪族炭化水素系ワックスや、モンタンワックス、カルナバワックス、蜜蝋、木蝋、或いはオレイルパルミトアミド、ステアリルエルカミド、２−ステアロミドエチルステアレート、エチレンビス脂肪酸アミド等の脂肪酸アミド、及びシリコーン油などを挙げることができる。一般的には、脂肪族炭化水素系ワックスが好ましく、最も好適には、ポリエチレンワックスやポリプロピレンワックスなどのポリオレフィンワックスを使用することができる。上記離型剤は、結着樹脂１００重量部に対して1〜１０重量部、特に２〜６重量部の量で使用するのが好ましい。
【００３７】
本発明のトナーに用いられる着色剤としては、以下のようなものが一般的に使用され、結着樹脂１００重量部当り２〜２０重量部の量で使用することが適当である。
【００３８】
ブラックトナー用着色剤：カーボンブラック、アセチレンブラック、ランプブラック、アニリンブラック等。
【００３９】
イエロートナー用着色剤：Ｃ．Ｉ．ピグメントイエロー１、Ｃ．Ｉ．ピグメントイエロー５、Ｃ．Ｉ．ピグメントイエロー１２、Ｃ．Ｉ．ピグメントイエロー１５、Ｃ．Ｉ．ピグメントイエロー１７、Ｃ．Ｉ．ピグメントイエロー１８０、Ｃ．Ｉ．ピグメントイエロー７４、Ｃ．Ｉ．ピグメントイエロー４、Ｃ．Ｉ．ピグメントイエロー８１、Ｃ．Ｉ．ピグメントイエロー９７、Ｃ．Ｉ．ピグメントイエロー９３等のアゾ系顔料；黄色酸化鉄、黄土等の無機系顔料；Ｃ．Ｉ．アシッドイエロー１等のニトロ系染料；Ｃ．Ｉ．ソルベントイエロー２、Ｃ．Ｉ．ソルベントイエロー６、Ｃ．Ｉ．ソルベントイエロー１４、Ｃ．Ｉ．ソルベントイエロー１５、Ｃ．Ｉ．ソルベントイエロー１９、Ｃ．Ｉ．ソルベントイエロー２１等の油溶性染料等。
【００４０】
好適なものは、色味等の点で、Ｃ．Ｉ．ピグメントイエロー１２等のベンジジン系顔料である。
【００４１】
マゼンタトナー用着色剤：Ｃ．Ｉ．ピグメントレッド４９、Ｃ．Ｉ．ピグメントレッド５７、Ｃ．Ｉ．ピグメントレッド８１、Ｃ．Ｉ．ピグメントレッド１２２、Ｃ．Ｉ．ピグメントレッド１８４、Ｃ．Ｉ．ピグメントレッド２３８、Ｃ．Ｉ．ソルベントレッド１９、Ｃ．Ｉ．ソルベントレッド４９、Ｃ．Ｉ．ソルベントレッド５２、Ｃ．Ｉ．ベーシックレッド１０、Ｃ．Ｉ．ディスパーズレッド１５等。
【００４２】
好適なものは、色味等の点で、Ｃ．Ｉ．ピグメントレッド１２２等のキナクリドン系顔料である。
【００４３】
シアントナー用着色剤：Ｃ．Ｉ．ピグメントブルー１５、Ｃ．Ｉ．ピグメントブルー１６、Ｃ．Ｉ．ソルベントブルー５５、Ｃ．Ｉ．ソルベントブルー７０、Ｃ．Ｉ．ダイレクトブルー２５、Ｃ．Ｉ．ダイレクトブルー８６等。
【００４４】
好適なものは、色味等の点で、Ｃ．Ｉ．ピグメントブルー１５等の銅フタロシアニン系顔料である。
【００４５】
本発明では、トナーの帯電電荷を制御するために、ニグロシンベース（ＣＩ５０４１５）、オイルブラック（ＣＩ２６１５０）、スピロンブラック等の油溶性染料や、金属錯塩染料、第４級アンモニウム塩、ポリイミダゾール塩、ナフテン酸金属塩、脂肪酸金属石鹸、樹脂酸石鹸、アクリル酸乃至メタクリル酸エステル樹脂等の電荷制御剤が使用される。上記電荷制御剤は、結着樹脂１００重量部に対して０．５〜８重量部、特に１〜５重量部の量で使用するのが好ましい。
【００４６】
本発明の電子写真用現像剤は、球形及び非球形トナーのほかに、外添剤が含有されている。つまり、球形トナー及び非球形トナーは、外添剤で表面処理されている。
外添剤としては、例えば、表面処理剤、研磨剤等が挙げられる。なお、通常、球形トナー及び非球形トナーは、両者が全く異なる外添剤で表面処理されていてもよいし、一部異なる外添剤で表面処理されていてもよいし、全く同じ外添剤で表面処理されていてもよい。また、球形トナー及び非球形トナーの一方のみに添加されていてもよいし、双方に添加されていてもよい。
表面処理剤としては、例えば、シリカ、アルミナ、酸化亜鉛、酸化マグネシウム、炭酸カルシウム等の無機微粉末；ポリメチルメタクリレート等の有機微粉末；ステアリン酸亜
鉛等の脂肪酸金属塩等の１種又は２種以上を併用して用いることができる。
研磨剤としては、例えば、当該分野で通常用いられているものの全てを使用することができる。具体的には、酸化チタン、チタン酸ストロンチウム、シリカ、酸化ジルコニウム、酸化アルミニウム、酸化亜鉛、ステアリン酸亜鉛等の金属酸化物又はこれらをコロイダルシリカ、疎水性シリカ、あるいはシランカップリング剤又はチタンカップリング剤等によって表面処理したもの等が挙げられる。
【００４７】
外添剤は、トナー１００重量部に対して、０．１〜２．５重量部程度、好ましくは０．３〜１．３重量部程度となるように用いることが好ましい。外添剤をトナーに外添する方法としては、当該分野で公知の方法を利用することができる。例えば、トナーと研磨剤とを、ヘンシェルミキサー、Ｖ型混合機、ターブラミキサー、ハイブリタイザー等を用いて混合する方法が挙げられる。この際、混合時間および撹拌速度を適宜調整することが好ましい。
【００４８】
本発明の現像剤においては、非球形トナーは、画質の向上、クリーニング性等を考慮して、球形トナーの体積平均粒子径よりも小さい体積平均粒子径を有していることが好ましい。また、球形トナーの体積平均粒子径との差が大きすぎない、例えば、その差が２μｍ程度以内、別の観点から、２５％程度以内であることが好ましい。このように、体積平均粒子径において差異を小さくすることにより、球形トナーと非球形トナーとの間の現像性、転写性等の差異を小さくし、長期にわたって安定した画像を得ることができる。また、体積平均粒子径の差異を過度に大きくした場合における球形トナーと非球形トナーとの間の現像スリーブへの付着力の差異を生じさせないようにすることができ、選択現象を抑制することができる。球形トナー及び非球形トナーの体積平均粒子径としては、製造の困難性、画像形成装置に用いた場合のクリーニング性、画質の向上等を考慮して、例えば、４〜９μｍ程度が適当である。ここで、体積平均粒子径は、トナー粒子の粒子像を撮像し得る装置、具体的には、コールター社製のコールターカウンター（ＴＡ−２）で測定することができる。
【００４９】
また、非球形トナーは、球形トナーの帯電量よりも小さいことが好ましい。なお、球形トナー及び非球形トナーは、現像剤中においては、そのまま（外添剤の添加なしのまま）で、あるいは外添剤での表面処理等を行った状態で存在するが、外添剤による表面処理を行っていない状態及び／又は外添剤による表面処理を行った状態で、非球形トナーの帯電量が球形トナーの帯電量よりも小さいことが好ましい。一般に、非球形トナーは、トナーの形状が非球形であることに起因して、キャリアや現像スリーブへの付着力が高くなり、選択現像されやすいという性質を有するが、非球形トナーの帯電量を球形トナーの帯電量よりも小さくすることによりキャリア等への付着力を弱め、トナーの形状に起因するキャリア等への付着しやすさ相殺することができ、選択現像をより抑制することが可能となる。
【００５０】
非球形トナーの帯電量は、例えば、５〜３５μＣ／ｇ程度が適当であり、非球形トナーの帯電量が球形トナーの帯電量よりも１〜７μＣ／ｇ、特に２〜５μＣ／ｇ程度小さいことが好ましい。上記範囲よりも小さい場合、球形トナーの方が優先的に現像されてクリーニング不良が発生し易い傾向があり、上記範囲よりも大きい場合、非球形トナーの現像量が多くなり過ぎて画質が悪化する傾向がある。
【００５１】
本発明においては、球形トナー及び非球形トナーは、いずれも外添剤で表面処理されていることが好ましい。この場合、非球形トナーの外添剤量が球形トナーの外添剤量よりも多いことが好ましい。これにより、非球形トナーの選択現像をより抑制することができる。例えば、外添剤は、球形トナー１００重量部に対しては、０．０１〜２．０重量部程度、好ましくは０．１〜１．０重量部程度が適当であり、非球形トナー１００重量部に対しては、０．１〜２．０重量部程度、好ましくは０．２〜１．５重量部程度が適当である。非球形トナーの外添剤量は球形トナーの外添剤量の１．２〜３倍程度、特に１．５〜２倍程度にすることが好ましい。上記範囲よりも小さい場合、球形トナーの方が優先的に現像されてクリーニング不良が発生し易い傾向があり、上記範囲よりも大きい場合、非球形トナーの現像量が多くなり過ぎて画質が悪化する傾向がある。
【００５２】
外添剤を球形トナー及び非球形トナーに外添する方法としては、当該分野で公知の方法を利用することができる。例えば、トナーと外添剤とを、ヘンシェルミキサ、Ｖ型混合機、ターブラミキサー、ハイブリタイザー等を用いて混合する方法が挙げられる。この際、混合時間および撹拌速度を適宜調整することが好ましい。
【００５３】
なお、非球形トナーの外添剤量を多くする方法としては、球形トナー及び非球形トナーを、別々に、別々の量の外添剤で表面処理し、両者を混合する方法、非球形トナーに対して所定量の外添剤で表面処理をした後、これに表面処理を行っていない球形トナーを加え、さらに所定量の外添剤を加えて両者とも表面処理をする方法等が挙げられる。なお、球形トナーと非球形トナーとは、必ずしも全く同じ外添剤で処理されているものでなくてもよく、一部又は全部が異なる外添剤で処理されていてもよい。
【００５４】
なお、本発明の現像剤においては、球形トナーは非球形トナーよりも、その含有量が多いことが好ましい。ここで含有量が多いとは、用いるトナー原料によって、重量が多くてもよいし、体積が多くてもよいが、個数が多いことが好ましい。いずれの場合においても、球形トナーが全トナーに対して６０％以上、７０％以上、８０％以上、９０％以上、９５％以上、９８％以上であることが適当である。このように、球形トナーの含有量が多い場合には、トナーの球形形状に起因して、画質の向上を図ることができる。
【００５５】
また、二成分現像剤を構成するキャリアとして、特に限定されるものではなく種々のものが使用される。
【００５６】
キャリアのコア粒子としては、一般に燒結フェライト、マグネタイト、リチウム、マンガン、あるいは鉄粉等のそれ自体公知の磁性材料からなる。このコア粒子の製造に用いる磁性粉としては、それ自体公知の磁性体粉末の任意のものを用いることができ、例えば、四三酸化鉄（Ｆｅ3Ｏ4）、三二酸化鉄（γ−Ｆｅ2Ｏ3）等の強磁性の鉄酸化物や、酸化鉄亜鉛（ＺｎＦｅ2Ｏ4）、酸化鉄イットリウム（Ｙ3Ｆｅ5Ｏ12）、酸化カドミウム（ＣｄＦｅ2Ｏ4）、酸化鉄ガドリウム（Ｇｄ３Ｆｅ5Ｏ12）、酸化鉄銅（ＣｕＦｅ2Ｏ4）、酸化鉄鉛（ＰｂＦｅ12Ｏ19）、酸化鉄ネオジウム（ＮｄＦｅＯ3）、酸化鉄バリウム（ＢａＦｅ12Ｏ19）、酸化鉄マンガン（ＭｎＦｅ2Ｏ4）、酸化鉄ランタン（ＬａＦｅＯ3）、あるいはこれらの複合物等のフェライト類、あるいは鉄粉（Ｆｅ）、コバルト粉（Ｃｏ）、ニッケ粉（Ｎｉ）等強磁性金属乃至合金類等を単独あるいは組み合わせて用いることができる。例えば、マンガン−マグネシウム系フェライト、ニッケル−亜鉛系フェライト、銅−亜鉛系フェライト、リチウム系フェライト、等が上げられる。
【００５７】
磁性体の粒子形状は特に制限されず、球状、立方体状、不定形等の任意の形状でよい。
【００５８】
コア粒子を被覆する樹脂コートに用いる樹脂としては、たとえば（メタ）アクリル系樹脂、スチレン系樹脂、スチレン−（メタ）アクリル系樹脂、オレフィン系樹脂（ポリエチレン、塩素化ポリエチレン、ポリプロピレン等）、ポリエステル系樹脂（ポリエチレンテレフタレート、ポリカーボネート等）、不飽和ポリエステル系樹脂、塩化ビニル系樹脂、ポリアミド系樹脂、ポリウレタン系樹脂、エポキシ系樹脂、シリコーン系樹脂、ふっ素系樹脂（ポリテトラフルオロエチレン、ポリクロロトリフルオロエチレン、ポリふっ化ビニリデン等）、フェノール系樹脂、キシレン系樹脂、ジアリルフタレート系樹脂等が挙げられる。上記樹脂は１種単独で使用してもよく、２種以上を併用してもよい。
【００５９】
また樹脂コートには、必要に応じて、シリカ、アルミナ、カーボンブラック、脂肪酸金属塩等の、樹脂コートの特性を調整するための添加剤を、少量、含有させることもできる。
【００６０】
コア粒子に樹脂をコートする方法としては、たとえば機械的混合法、噴霧法、浸漬法、流動層法、転動層法等の方法が、いずれも採用可能である。
【００６１】
樹脂コート用の溶媒としては、たとえばトルエン、キシレン等の芳香族炭化水素類、トリクロロエチレン、パークロロエチレン等のハロゲン化炭化水素類、アセトン、メチルエチルケトン等のケトン類、テトラヒドロフラン等の環状エーテル類、メタノール、エタノール、イソプロパノール等のアルコール類等が挙げられる。
【００６２】
キャリアは、一般に電子顕微鏡法による粒径で表して２０〜２００μｍの粒子径を有することが適当である。見掛け密度は、磁性材料を主体とする場合は磁性体の組成や表面構造等によって適宜調整することができ、一般に２．４〜３．０ｇ／ｃｍ３の範囲が適当である。なお、トナーとキャリアとからなる二成分系現像剤中のトナー濃度は１〜２０重量％程度が適当である。
【００６３】
本発明における現像剤は、電子写真技術を用いた装置の全てにおいて用いることができる。例えば、潜像担持体を備えた画像形成装置等に有効に利用することができる。画像形成装置としては、通常、潜像担持体として感光体ドラムが回転可能に配設されており、その回転方向に沿って、帯電手段と、露光手段と、現像手段と、転写手段と、クリーニング装置等とが順次配置されて構成される。
【００６４】
本発明の現像剤は、潜像担持体として、アルミニウム、ニッケル、クロム等の金属等の導電性基体ローラ上に、任意に阻止層を設け、セレン、酸化亜鉛、硫化セレン、非晶質シリコンなどの感光層を設けた無機感光体ドラムを用いた画像形成装置に用いることが好ましい。さらに、非晶質シリコンによる感光層を備えたものがより好ましい。非晶質シリコンとしては、ａ−Ｓｉ、ａ−ＳｉＣ、ａ−ＳｉＯ、ａ−ＳｉＯＮ等が挙げられる。非晶質シリコンによる感光層を備える潜像担持体を用いた場合には、非球形トナーに外添された研磨剤の作用を利用するのに有利であり、画像流れ等の画像の不具合を防止することができる。
【００６５】
また、本発明の現像剤を有利に利用することができる画像形成装置として、潜像担持体表面を研磨する研磨手段を備えたものが好ましい。例えば、クリーニング装置には、通常、潜像担持体の表面に残存したトナーや紙粉等を除去する磁気ブラシ、ファーブラシ等のクリーニング部材を備えているが、これらとともに、研磨剤及び／又はトナーを潜像担持体の表面に摺擦させて研磨するための弾性ブレード、研磨ローラ等を備えるものが好まし
い。
【００６６】
これらは、当該分野で公知のものを利用することができる。
【００６７】
以下に本発明の電子写真用現像剤を詳細に説明する。
【実施例】
【００６８】
球形トナーの製造（懸濁重合法）
スチレン８０重量部、２−エチルヘキシルメタクリレート２０重量部、カーボンブラック（ＭＡ-１００：三菱化学製）５重量部及び低分子量ポリプロピレンワックス（ユ−メックス１００ＴＳ：三洋化成製）３重量部、電荷制御剤（ボントロンＮ−０７：オリエント化学工業製）３重量部、ジビニルベンゼン（架橋剤）１重量部の混合溶液に、重合開始剤２，２-アゾビス（２，４-ジメチルバレロニトリル）を２重量部加えた。これを精製水４００重量部に加え、さらに懸濁安定剤として第三リン酸カルシウム５重量部とドデシルベンゼンスルホン酸ナトリウム０．１重量部とを加えた。得られた懸濁液を、ＴＫホモミキサ（特殊機化工業社製）を用いて、回転数７０００ｒｐｍで２０分間攪拌し、窒素雰囲気下、７０℃、１００ｒｐｍで１０時間重合反応させ、形状係数ＳＦ−１が１０８、形状係数ＳＦ−２が１０５、体積平均粒径８μｍの球形トナーＡを得た。
球形トナーを得た。
【００６９】
また、重合度が８０％程度進行した時点で、ＴＫホモミキサの回転数を４５００ｒｐｍとして重合を完結させることにより、形状係数ＳＦ−１が１１５、形状係数ＳＦ−２が１０９、体積平均粒径８μｍの球形トナーＢを得た。
非球形トナーの製造（懸濁重合法）
カーボンブラック５重量部と第三リン酸カルシウム粉末（平均粒径１．５μｍ）１０重量部及びスチレン８０重量部、２-エチルヘキシルメタクリレート２０重量部、カーボン
ブラック５重量部、低分子量ポリプロピレン３重量、電荷制御剤（ボントロンＮ−０７）２重量部、ジビニルベンゼン（架橋剤）１重量部をボールミルで十分に混合した。
【００７０】
その後、第三リン酸カルシウムに対して１重量％のアルミニウム系カップリング剤を添加して３０分攪拌した。さらに、重合開始剤２，２-アゾビス（２，４-ジメチルバレロニトリル）２重量部を加え、これを精製水４００重量部に加え、さらに懸濁安定剤として第三リン酸カルシウム５重量部とドデシルベンゼンスルホン酸ナトリウム０．１重量部とを加えた。これをＴＫホモミキサ（特殊機化工業社製）を用いて、回転数７０００ｒｐｍで２０分間攪拌し、窒素雰囲気下、７０℃、１００ｒｐｍで１０時間重合反応させ、非球形トナーを得た。
【００７１】
次に塩酸酸性下で洗浄して、第三リン酸カルシウム粉末を溶解させた後、精製水で数回洗浄して乾燥させて、形状係数ＳＦ−１が１１７、形状係数ＳＦ−２が１２９、及び体積平均粒径７．０μｍの非球形トナーａを得た。
【００７２】
また、懸濁安定剤として第三リン酸カルシウムの添加量を２．５重量部とし、ＴＫホモミキサの回転数を７８００ｒｐｍとする以外、上記と同様にして、形状係数ＳＦ−１が１１２、形状係数ＳＦ−２が１１４、体積平均粒径７．０μｍの非球形トナーｂを得た。さらに懸濁安定剤として第三リン酸カルシウムの添加量を２重量部とし、ＴＫホモミキサの回転数を７８００ｒｐｍとする以外、上記と同様にして、形状係数ＳＦ−１が１１３、形状係数ＳＦ−２が１１１、体積平均粒径７．０μｍの非球形トナーｃを得た。
現像剤の製造
得られた球形トナーと非球形トナーに対して、トナー１００重量部に対して外添剤としてシリカ微粒子（ＲＥＡ２００）がそれぞれ０．３ｗｔ％、０．４ｗｔ％、となるように、非球形または球形トナとシリカ微粒子をヘンシェルミキサに投入し、混合した（３０００ｒｐｍ、２分間）。
【００７３】
得られた外添剤で表面処理された球形トナーと非球形トナーを８０：２０の比率でヘンシェルミキサに投入し、混合した（３０００ｒｐｍ、２分間）。このようにして得たトナートを後述の京セラミタ製のプリンタ（FS-8008N）に使用のキャリアに対してトナー濃度が５重量％となるようにボールミルで２０分混合して、表１に示す。電子写真用現像剤をそれぞれ得た。
実施例１〜４、比較例1及び２
表１に示す各電子写真用現像剤について、クリーニング性、画像濃度、かぶり濃度、ドット再現性、文字中抜けの評価を行った。その結果を表１にあわせて示す。以下の評価は１万枚の５％の印字率の標準パターンの印刷後に行った。
（クリーニング性の評価）
表１におけるクリーニング性は、京セラミタ製のプリンタ（FS-8008N）を用い、
ブレード圧接角：２６°、
ブレード圧接力：２．６ｍｍ、
ゴム厚：２．５ｍｍ、
食込み量：１．０５ｍｍ、
ドラム周速（３５９．９ｍｍ/sec）の設定で評価した。
【００７４】
クリーニングブラシはFS-8008Nと同じ設定とした。
【００７５】
０．７ｍｇ／ｃｍ2程度のトナー量のベタ帯を潜像担持体上に形成し、そのベタ帯を転写した後、クリーニングブレードを有するクリーニング装置のところまで移動させた。続いて、クリーニング装置により潜像担持体表面をクリーニングした。現像剤の使用初期において評価を行った。
【００７６】
クリーニングブレードの当接位置より潜像担持体の回転方向の下流側であって、クリーニングブレードによってクリーニングされた部分の潜像担持体表面に、セロハン粘着テープを貼りつけ、この粘着テープを剥離して白紙の表面に貼りつけた。
【００７７】
その後、白紙に貼り付けた粘着テープにおけるトナーの濃度を、反射濃度計（東京電色社製のＴＣ−６Ｄ）を用いて測定した。
【００７８】
潜像担持体表面にトナーが全く残留していない場合の濃度は、０．１０〜０．１４であり、濃度が０．２以上になるとトナーが残留しているものと判定した。
画像濃度の評価
通常の複写機用普通紙にプリンタの通常の条件設定でベタ画像を含む画像を出力し、反射濃度計（東京電色社製のＴＣ−６Ｄ）を用いて測定した。評価基準は以下の通りである。
【００７９】
Ａ：１．４０以上
Ｂ：１．３０以上、１．４０未満
Ｃ：１．００以上、１．３０未満
Ｄ：１．００未満
かぶり濃度の評価
通常の複写機用普通紙に通常の条件設定でベタ画像を含む画像を出力し、印字の無い部分の画像濃度を反射濃度計（東京電色社製のＴＣ−６Ｄ）を用いて測定した。評価基準は以下の通りである。
【００８０】
Ａ：０．００５未満
Ｂ：０．００５以上、０．００８未満
Ｃ：０．００８以上、０．０１１未満
Ｄ：０．０１１以上
ドット再現性の評価
潜像電界によって電界が閉じ易く、再現しにくい小径（５０μｍ）の孤立ドットパターンの画像を出力し、そのドット再現性を以下の評価基準で評価した。
【００８１】
Ａ：欠損５個以下／１００個
Ｂ：欠損６〜８個／１００個
Ｃ：欠損９〜１３個／１００個
Ｄ：欠損１４個以上／１００個
文字中抜けの評価
「電」文字パターンを普通紙（１２８ｇ／ｍ２）に出力した際の文字中の抜けを目視で評価した。
【００８２】
Ａ：中抜けはほとんど発生せず。
【００８３】
Ｂ：軽微な中抜けが見られる。
【００８４】
Ｃ：若干の中抜けが見られる。
【００８５】
Ｄ：顕著な中抜けが見られる。
なお、表１に示したトナーの形状係数ＳＦ−１、形状係数ＳＦ−２及び体積平均粒径は以下のようにして求めた。形状係数ＳＦ−１及び形状係数ＳＦ−２は次のようにして測定した。日立製作所製ＦＥ−ＳＥＭ（Ｓ−８００）を用いて倍率１０００倍〜１００００倍に拡大した写真を撮影し、トナー像を１００個無作為にサンプリングする。その画像情報はインターフエースを介してニレコ社製画像解析装置（Ｌｕｚｅｘ３）に導入して解析を行い、前述の式より算出して得られる値を本発明における粒子の形状係数ＳＦ−１およびＳＦ−２と定義した。体積平均粒径はコールターカウンターＴＡ−ＩＩ型（（コールター社製）により１００μｍアパーチャーを用い、５０，０００個の粒子の粒径の平均を測定することによって行った。
【００８６】
【表１】
2005208631.tif 000002
表１の結果から、本発明の球形トナーと非球形トナーとの組み合わせにより、良好なクリーニング性を得ることができるとともに、球形トナーに起因して、高画質の画像を得ることができることが確認された。なお、表１に示すように、球形トナー１００％では、高画質が得られるものの、クリーニング性において十分な効果が得られず、非球形トナー１００％では、クリーニング性が良好であったが、画質に劣化が見られた。
実施例５及び６
前記した球形トナーＡの製造において、電荷制御剤の使用量を３重量部から４重量部とし対外はトナーＡと同様に製造して形状係数ＳＦ−１が１０９、形状係数ＳＦ−２が１０６、体積平均粒径８μｍの球形トナーＤを得た。また球形トナーＢの製造において、電荷制御剤の使用量を３重量部から４重量部とし対外はトナーＡと同様に製造して形状係数ＳＦ−１が１０６、形状係数ＳＦ−２が１０７、体積平均粒径８μｍの球形トナーＤを得た。
得られた球形トナーと非球形トナーに、トナー１００重量部に対して外添剤としてシリカ微粒子（ＲＥＡ２００）がそれぞれ０．３ｗｔ％、０．４ｗｔ％、となるように、非球形または球形トナとシリカ微粒子をヘンシェルミキサに投入し、混合した（３０００ｒｐｍ、２分間）。
【００８７】
得られた外添剤で表面処理された球形トナーと非球形トナーを８０：２０の比率で表２に示す組み合わせでヘンシェルミキサに投入し、混合した（３０００ｒｐｍ、２分間）。このようにして得たトナートを後述の京セラミタ製のプリンタ（FS-8008N）に使用のキャリアに対してトナー濃度が５重量％となるようにボールミルで２０分混合して、表１に示す。電子写真用現像剤をそれぞれ得た。表２に示したトナーの帯電量は個々のトナーとの京セラミタ製のプリンタ（FS-8008N）に使用のキャリアに対してトナー濃度が５重量％となるようにボールミルで２０分混合して作成した現像剤の値である。トナーの帯電量はＱＭメータ（ＴＲＥＫ社製、MODEL  ２１０ＨＳ）を用いて測定した。
【００８８】
【表２】
2005208631.tif 000003
なお、表２に示した各電子写真用現像剤について、クリーニング性、画像濃度、かぶり濃度、ドット再現性、文字中抜けに加えて選択現像製も評価を行った。その結果を表３にあわせて示す。
（選択現像性）
現像器中からサンプル現像剤を採取し、ＳＥＭにて５００倍で観察及び撮影を行った。ＳＥＭ写真をスキャナーでＰＣに読み込み、画像解析ソフト（ＷＩＮ  ＲＯＯＦ  ミタニ社製）にて、任意の１００個のトナー中に含まれる球形トナーの個数を計測して、球形トナーの含有割合を求めた。これを、耐刷評価初期時と耐刷評価後に行い、（耐刷後値）/
（初期値）が９０％以上であればＡ、８５％以上であればＢ、８５％未満であればＣと判定した。なお、耐刷評価は５％の標準原稿を１万枚出力することで行った。
【００８９】
【表３】
2005208631.tif 000004
表３の結果から、非球形トナーの帯電量が球形トナーの帯電量の差が大きいほど球形トナーが現像剤中に残留しにくくなり、クリーニグ性が向上する傾向があることが判明した。
【００９０】
実施例１と２の非球形トナーに対する外添剤であるシリカ微粒子（ＲＥＡ２００）の添加量を、トナー１００重量部に対して０．４部から０．７部に変更して、実施例７及び８として評価した。評価は各電子写真用現像剤について、クリーニング性、画像濃度、かぶり濃度、ドット再現性、文字中抜け、選択現像製を評価を行った。その結果を表４に示す。
【００９１】
【表４】
2005208631.tif 000005
表４の結果から、非球形トナーの外添量が球形トナーのそれよりも多くするに従って、選択現像性が向上しクリーニング性が良好になる傾向にあることが判明した。
【産業上の利用可能性】
【００９２】
本発明の電子写真用現像剤は、電子写真法を利用した複写機、プリンタ、ファクシミリ、それらの複合機等の全てにおいて適用することが可能である。